(57)【特許請求の範囲】
【請求項１】
波長４２５ｎｍの光の反射率が７０％以上であり、１００℃から２００℃の平均熱膨張係数が−１０ｐｐｍ／℃以上２０ｐｐｍ／℃以下である全芳香族ポリアミドフィルム。
【請求項２】
ＵＬ９４に規定されたＶＴＭ−０を満足する、請求項１に記載の全芳香族ポリアミドフィルム。
【請求項３】
難燃化剤を含有しない、請求項１または２に記載の全芳香族ポリアミドフィルム。
【請求項４】
２００℃で２時間加熱した後の波長４２５ｎｍの光の反射率の低下が２．０％以下である、請求項１〜３のいずれかに記載の全芳香族ポリアミドフィルム。
【請求項５】
厚みが１〜５０μｍである、請求項１〜４のいずれかに記載の全芳香族ポリアミドフィルム。
【請求項６】
化学式（Ｉ）および（ＩＩ）で示される構造単位のモル分率をそれぞれｌ、ｍとしたとき、次式（１）〜（３）を満足する全芳香族ポリアミドと、無機粒子とを含む、請求項１〜５のいずれかに記載の全芳香族ポリアミドフィルム。
【化１】
0005853469.tif 000018
Ｒ１：芳香環の水素の一部または全てが−ＣＦ３、−Ｆ、−ＯＨ、−ＯＣＨ３、−ＣＨ３、−ＮＯ２、−ＣＮ、−Ｂｒのいずれかの置換基で置換されている、パラ配向芳香族基。
Ｒ２：任意のパラ配向芳香族基。
Ｒ３：Ｓを含む基、Ｐを含む基、Ｓｉを含む基、ハロゲン化炭化水素基、またはエーテル結合を含む基のいずれかの基を有するパラ配向芳香族基。ただし、分子内において、これらの基を有する構造単位が混在していてもよい。
Ｒ４：任意のパラ配向芳香族基。
０≦ｌ≦１００          ・・・・（１）
０≦ｍ≦１００          ・・・・（２）
９７≦ｌ＋ｍ≦１００    ・・・・（３）
【請求項７】
全芳香族ポリアミド（あ）と、酸化チタン、酸化ジルコニウム、酸化カルシウム、酸化ケイ素、酸化亜鉛、酸化アルミニウム、硫化亜鉛、硫酸カルシウム、硫酸バリウム、チタン酸バリウムおよびチタン酸ストロンチウムからなる群から選ばれる少なくとも１種の無機粒子（い）とを含む、請求項１〜６のいずれかに記載の全芳香族ポリアミドフィルムであって、全芳香族ポリアミド（あ）が、化学式（Ｉ）および（ＩＩ）で示される構造単位を含み、かつ、構造単位の芳香族基が全てパラ位で結合されており、さらに、全芳香族ポリアミド（あ）における化学式（Ｉ）および（ＩＩ）で示される構造単位のモル分率をそれぞれｌ、ｍとしたとき、次式（４）〜（６）を満足する全芳香族ポリアミドフィルム。
【化２】
0005853469.tif 000019
Ｒ１：芳香環の水素の一部または全てが−ＣＦ３、−Ｆ、−ＯＨ、−ＯＣＨ３、−ＣＨ３、−ＮＯ２、−ＣＮ、−Ｂｒのいずれかの置換基で置換されている、パラ配向芳香族基。
Ｒ２：任意のパラ配向芳香族基。
Ｒ３：Ｓを含む基、Ｐを含む基、Ｓｉを含む基、ハロゲン化炭化水素基、またはエーテル結合を含む基のいずれかの基を有するパラ配向芳香族基。ただし、分子内において、これらの基を有する構造単位が混在していてもよい。
Ｒ４：任意のパラ配向芳香族基。
６０≦ｌ＜１００        ・・・・（４）
０＜ｍ≦４０            ・・・・（５）
９７≦ｌ＋ｍ≦１００    ・・・・（６）
【請求項８】
全芳香族ポリアミド（あ）と無機粒子（い）とを含む有機溶媒溶液（う）について、有機溶媒溶液（う）全体を１００質量％とし、全芳香族ポリアミド（あ）の含有量をａ（質量％）、無機粒子（い）の含有量をｂ（質量％）とした時、次式（７）、（８）を満足し、かつ以下のｉ）からｉｉｉ）の工程を有する、請求項１〜７のいずれかに記載の全芳香族ポリアミドフィルムの製造方法。
１≦ａ＜２０            ・・・・（７）
０．３＜ｂ／ａ≦２      ・・・・（８）
ｉ）有機溶媒溶液（う）を支持板上に展開する。
ｉｉ）支持板上の有機溶媒溶液（う）に水を１０質量％以上含む液体（え）を２分以上接触せしめる。
ｉｉｉ）２００℃以上５００℃以下の温度で１０秒以上１０分以下加熱する。
【請求項９】
全芳香族ポリアミド（あ）と無機粒子（い）とを含む有機溶媒溶液（う）について、有機溶媒溶液（う）全体を１００質量％とし、全芳香族ポリアミド（あ）の含有量をａ（質量％）、無機粒子（い）の含有量をｂ（質量％）とした時、次式（７）、（８）を満足し、かつ以下のｉ）からｉｉｉ）の工程を有する、請求項１〜７のいずれかに記載の全芳香族ポリアミドフィルムの製造方法。
１≦ａ＜２０            ・・・・（７）
０．３＜ｂ／ａ≦２      ・・・・（８）
ｉ）有機溶媒溶液（う）を支持板上に展開する。
ｉｉ）支持板上の有機溶媒溶液（う）を、温度が５℃以上９５℃以下かつ相対湿度が５０％以上１００％以下の調温調湿された環境下に１分以上導入した後に、水を１０質量％以上含む液体（え）を２分以上接触せしめる。
ｉｉｉ）２００℃以上５００℃以下の温度で１０秒以上１０分以下加熱する。
【請求項１０】
全芳香族ポリアミドが２０質量％以下の割合で有機溶媒に溶解した有機溶媒溶液と、無機粒子を２０質量％以下の割合で有機溶媒溶液に分散させたスラリー溶液とを混合した、全芳香族ポリアミドと無機粒子の有機溶媒溶液を用い、請求項８または９に記載の全芳香族ポリアミドフィルムの製造方法。
【請求項１１】
請求項１〜７のいずれかに記載の全芳香族ポリアミドフィルムを少なくとも１層有する積層体。
【請求項１２】
請求項１〜７のいずれかに記載の全芳香族ポリアミドフィルムと４００ｎｍ〜７００ｎｍの波長の光における光線透過率が７０％以上である芳香族ポリアミドフィルムとの積層構造を有する積層体。
【請求項１３】
請求項１〜７のいずれかに記載の全芳香族ポリアミドと銅貼ポリイミドフィルムとを接着剤を介して貼り合わせた積層体。
【発明の詳細な説明】
【技術分野】
【０００１】
本発明は、可視光の光、特に４２５ｎｍ付近の波長における光の反射率が高く、また白色度が高く、難燃化剤を含有せずともＵＬ９４規格の燃焼試験においてＶＴＭ−０を満足し、さらに、高耐熱な全芳香族ポリアミドフィルムおよびその製造方法に関する。また、本発明の全芳香族ポリアミドフィルムの用途はこれらに限定されるものではないが、発光ダイオード（以下、ＬＥＤと略）、特にＬＥＤ素子の実装基板、白色ＬＥＤの反射材や、ＬＥＤを実装するための銅等の金属積層基材、またはフレキシブル基板さらには基板上に貼合される白色カバーレイフィルムとして好適に用いられる。
【背景技術】
【０００２】
ＬＥＤは高寿命、低消費電力などのメリットを生かして家庭用一般照明や車載照明、ディスプレイや携帯電話のバックライトなど様々な用途に使用されている。また、近年では、これらの電子機器の薄膜軽量化が要求され、ＬＥＤ素子を電子基材の表面に実装するＳＭＴ（表面実装技術）が普及している。このようにＬＥＤを直接、電子基板上に実装する場合は、ＬＥＤ素子からの光を前面に効率的に取り出すことが必要であり基材にはＬＥＤ発光領域の波長の光で高い反射率が求められる。またそれだけでなく、封止樹脂の熱硬化工程や、実装する際のハンダリフロー工程などの高温プロセス経過後でも高反射率を維持していることや、基板に変形や膨れを生じさせない為に低熱膨張係数や高耐熱性が要求され、さらには難燃性も求められる。
【０００３】
従来、ＬＥＤ実装用として用いられていた基板フィルムとしては、例えば、特許文献１〜４が知られている。これら文献には、部分芳香族ポリアミドまたは半芳香族ポリアミドのように透明な樹脂に白色顔料を配合した樹脂組成物が開示されているが、部分芳香族や半芳香族ではポリマー構造に屈曲構造を有しているので熱膨張係数が大きく、耐熱性が低いので、ＬＥＤ実装時のハンダリフロー工程において、膨れや変形が生じたり反射率の低下が大きくなる問題があった。また、耐熱性を付与するには、一般的に全芳香族ポリアミドやポリイミドのように、芳香族基を多量に含むポリマー構造であれば高耐熱性であり、ハンダリフロー工程時に膨れや変形は見られないものが多いが、全芳香族ポリアミドやポリイミドは可視光の光を吸収してしまい黄色や茶褐色に着色しているので、白色顔料を配合しても白色度が低く、低反射率のものしか得られなかった。そこで、ポリイミドについては、炭化水素などの屈曲性の高い脂肪族基をポリマー構造中に導入し、無色化したポリイミドに白色顔料を配合した白色ポリイミドが開発されたが（特許文献５、６）、ポリマー構造中に屈曲構造が多量に含まれるため、高温での熱膨張係数が大きく実装プロセス中に基板が変形するだけでなく、耐熱性が低いことによる樹脂の着色により反射率が低下する問題があった。
【０００４】
一方、ＬＥＤ実装基板としては反射率や高耐熱性に加えて、難燃性も求められている。特許文献７には難燃性のポリアミドが記載されているが、これはポリアミド樹脂に難燃化剤としてハロゲン化ビスイミド化合物等を添加している。特にハロゲン系の難燃化剤を含有したポリアミド樹脂組成物は、耐光変色性が悪くなる場合があり、難燃化剤を添加せずとも難燃化することが求められていた。
【先行技術文献】
【特許文献】
【０００５】
【特許文献１】特開２００８−１８２１７２号公報
【特許文献２】特開２００２−２９４０７０号公報
【特許文献３】特開２００４−７５９９４号公報
【特許文献４】特開２０１０−１００６８２号公報
【特許文献５】特開２００８−１６９２３７号公報
【特許文献６】特開２００６−１１０９９９号公報
【特許文献７】特開２０１０−１３６５号公報
【発明の概要】
【発明が解決しようとする課題】
【０００６】
本発明は、上述した従来技術における課題を解決するため検討した結果達成されたものである。すなわち、本発明の目的は高反射率で白色度が高く、さらには高耐熱、難燃性であり、高温での熱膨張係数が低い全芳香族ポリアミドを得ることにある。
【課題を解決するための手段】
【０００７】
上記目的を達成するための本発明は、波長４２５ｎｍの光の反射率が７０％以上であり、１００℃から２００℃の平均熱膨張係数が−１０ｐｐｍ／℃以上２０ｐｐｍ／℃以下である全芳香族ポリアミドフィルムであることを特徴とするものである。
【発明の効果】
【０００８】
本発明によれば、高反射率であるだけでなく高耐熱性、難燃性であり、さらに低熱膨張係数のフィルムを得ることができるため、ＬＥＤ素子の実装基板として好適に用いることができるだけでなく、高耐熱性、難燃性、低熱膨張係数を有することから、ＬＥＤ実装時のハンダリフロー工程や封止樹脂の熱硬化工程等の２００℃以上の高熱がかかるプロセスにおいても、反りや変形がないため生産性が高く、さらには高温プロセス後でも高反射率を保持できるため工業的に特に有用である。
【発明を実施するための形態】
【０００９】
本発明の全芳香族ポリアミドフィルムは、波長４２５ｎｍの光の反射率が７０％以上である。より好ましくは波長４２５ｎｍの光の反射率が７５％以上である。さらに好ましくは波長４２５ｎｍの光の反射率が８０％以上である。さらに好ましくは波長４２５ｎｍの光の反射率が８５％以上である。最も好ましくは波長４２５ｎｍの光の反射率が９０％以上である。波長４２５ｎｍの光の反射率が７０％以上であれば、ＬＥＤ素子から発光される光を効率的に使用することができるので好ましいが、波長４２５ｎｍの光の反射率が７０％より低い場合は、ＬＥＤ素子から発光される光を効率的に使用できないことがある。反射率を向上させるためには、例えば化学式（Ｉ）および（ＩＩ）で示される構造単位のモル分率をそれぞれｌ、ｍとしたとき、次式（１）〜（３）を満足する全芳香族ポリアミドフィルムにより達成可能である。
【００１０】
【化１】
0005853469.tif 000002
【００１１】
Ｒ１：芳香環の水素の一部または全てが−ＣＦ３、−Ｆ、−ＯＨ、−ＯＣＨ３、−ＣＨ３、−ＮＯ２、−ＣＮ、−Ｂｒのいずれかの置換基で置換されている、パラ配向芳香族基。
【００１２】
Ｒ２：任意のパラ配向芳香族基。
【００１３】
Ｒ３：Ｓを含む基、Ｐを含む基、Ｓｉを含む基、ハロゲン化炭化水素基、またはエーテル結合を含む基のいずれかの基を有するパラ配向芳香族基。ただし、分子内において、これらの基を有する構造単位が混在していてもよい。
【００１４】
Ｒ４：任意のパラ配向芳香族基。
【００１５】
０≦ｌ≦１００          ・・・・（１）
０≦ｍ≦１００          ・・・・（２）
９７≦ｌ＋ｍ≦１００    ・・・・（３）
また、樹脂と粒子との屈折率差を大きくすることや、粒子の添加量を増やすこと、粒径を所定の範囲に収めること、樹脂と粒子との界面または樹脂そのものにボイド等の多孔形状をした間隙を作ることなどでも達成可能である。
【００１６】
本発明の全芳香族ポリアミドフィルムは、１００℃から２００℃の平均熱膨張係数が−１０ｐｐｍ／℃以上２０ｐｐｍ／℃以下であることが好ましい。これにより、ＬＥＤ実装の高温プロセスにおいても変形を抑えることができるだけでなく、銅貼りポリイミドとの積層体とした場合でも反りやカールを抑えることができる。より好ましくは１００℃から２００℃の平均熱膨張係数が−５ｐｐｍ／℃以上１６ｐｐｍ／℃以下である。さらに好ましくは１００℃から２００℃の平均熱膨張係数が０ｐｐｍ／℃以上１６ｐｐｍ／℃以下である。さらに好ましくは１００℃から２００℃の平均熱膨張係数が−５ｐｐｍ／℃以上１３ｐｐｍ／℃以下である。１００℃から２００℃の平均熱膨張係数が−１０ｐｐｍ／℃より小さい場合は、ＬＥＤ実装時の高温がかかるプロセスの中で基板が変形することがある。また１００℃から２００℃の平均熱膨張係数が２０ｐｐｍ／℃を超える場合もＬＥＤ実装時の高温がかかるプロセスの中で基板が変形することがある。１００℃から２００℃の平均熱膨張係数を−１０ｐｐｍ／℃以上２０ｐｐｍ／℃以下とするには、ポリマー構造を全芳香族とし、さらに繰り返し単位の芳香族基がパラ位に結合していることが好ましい。ここでいう「全芳香族」とはポリマー構造中の繰り返し単位の全てが芳香族成分を含んでいることを意味する。ポリマーをジアミン成分と酸ジクロライド成分とを重合させて得る場合には、これら両成分ともに芳香族成分を含んでいることにより、全芳香族ポリアミドポリマーを得ることができる。ただし、単純に全ての繰り返し単位に芳香族基を導入するだけでは、ポリマーが着色してしまい高い反射率をもったフィルムは得られないので、芳香族環の水素の一部またはその全てを電子吸引基で置換することが好ましい。電子吸引基は、芳香族ポリアミドの分子内および分子間の電荷移動錯体の形成を阻害でき、芳香族ポリアミドの光線透過率を向上させ、ＹＩ値を低下させると考えられている。ここで、電子吸引基とはＨａｍｅｔｔの置換基常数において正の値を示す基であり、例えば、−ＣＦ３、−Ｆ、−ＯＨ、−ＯＣＨ３、−ＣＨ３、−ＮＯ２、−ＣＮ、−Ｂｒなどが挙げられるが最も好ましくは−ＣＦ３である。
【００１７】
本発明の全芳香族ポリアミドフィルムは米国アンダーライターズラボラトリーズ（Ｕｎｄｅｒｗｒｉｔｅｒｓ  Ｌａｂｏｒａｔｏｒｉｅｓ）社規格ＵＬ９４に規定された燃焼テストの判定において最高ランクのＶＴＭ−０を満足するため好ましい。
【００１８】
ＶＴＭ−０より難燃性の劣るＶＴＭ−１やＶＴＭ−２の難燃性を示す場合は、難燃化剤を含有させる必要性が高くなり、耐光変色性が低下する場合がある。また、ＵＬ９４に規定されたＶＴＭ−０を満足するためには、ポリマーの繰り返し単位の全てが芳香族基とすることで達成可能である。また、それらの芳香族基が全てパラ位で結合している場合はさらに好ましい。
【００１９】
本発明の全芳香族ポリアミドフィルムは、難燃化剤を含まない構成とすることにより、環境負荷が小さいＬＥＤ実装基板を得られるため好ましい。本発明の全芳香族ポリアミドフィルムは難燃化剤を含まずとも難燃性で最高ランクのＶＴＭ−０を満足するが、一般的にポリエチレンテレフタレートなどの難燃性の低いポリマーには、難燃化剤を添加し難燃性を付与することが知られている。しかし、難燃化剤にはハロゲン化合物などの物質が多いため環境負荷が大きくなる場合がある。
【００２０】
本発明の全芳香族ポリアミドフィルムは、２００℃の空気中で２時間加熱した後の波長４２５ｎｍの光の反射率の低下が２．０％以下であることが好ましい。これにより、高温でのＬＥＤ実装プロセスや封止樹脂の熱硬化工程後も高反射率を保持できるため、ＬＥＤ素子から発光される光を効率的に使用できるので好ましい。より好ましくは、２００℃で２時間加熱した後の波長４２５ｎｍの光の反射率の低下は１．５％以下である。さらに好ましくは２００℃で２時間加熱した後の波長４２５ｎｍの光の反射率の低下は１．０％以下である。２００℃で２時間加熱した後の波長４２５ｎｍの光の反射率の低下を２．０％以下とするには、ポリマー中に無機粒子を含有せしめるとともに、含有する無機粒子の表面に被覆膜を形成せしめることにより達成可能である。被覆膜としては例えばＳｉＯ２またはＡｌ２Ｏ３またはＺｒＯが挙げられる。
【００２１】
本発明の全芳香族ポリアミドフィルムは、白色度が７０以上であることが好ましい。これにより、ＬＥＤ素子から発光される光を効率的に使用できる。より好ましくは白色度が７５以上である。さらに好ましくは白色度が８０以上である。さらに好ましくは白色度が８５以上である。白色度が７０より低いとＬＥＤ素子から発光される光を効率的に使用できない場合がある。白色度を７０以上とするには、無機粒子を含有していない状態での全芳香族ポリアミドフィルムのＹＩ値を−５以上５以下に抑えることで達成可能である。ＹＩ値を−５以上５以下に抑えるためには、芳香族環の水素の一部またはその全てを電子吸引基で置換することが好ましく、置換基としては例えば、−ＣＦ３、−Ｆ、−ＯＨ、−ＯＣＨ３、−ＣＨ３、−ＮＯ２、−ＣＮ、−Ｂｒなどが挙げられるが最も好ましくは−ＣＦ３である。
【００２２】
本発明の全芳香族ポリアミドフィルムは、全光線透過率が５０％以下であることが好ましい。これにより、ＬＥＤ素子から発光される光を効率的に使用できる。より好ましくは全光線透過率が４０％以下である。さらに好ましくは全光線透過率が３０％以下である。全光線透過率が５０％より大きい場合は、発光された光が反射されずに透過してしまい効率的に光を使用できない場合がある。全光線透過率を５０％以下とするには、例えば全芳香族ポリアミドポリマー量に対して３０質量％以上の無機粒子を含有させることで達成可能である。また、全芳香族ポリアミドフィルム表面およびフィルム内部にボイドなどの空隙を形成せしめることでも達成可能である。
【００２３】
本発明の全芳香族ポリアミドフィルムは、２６０℃ハンダリフロー工程を経ても変形や膨れがないことが好ましい。ここでいう「２６０℃ハンダリフロー工程」とは、本発明の全芳香族ポリアミドフィルムを２３℃、５５％ＲＨの雰囲気下で２４時間放置した後、または４０℃、９０％ＲＨの雰囲気下で９６時間放置した後、２６０℃の赤外線加熱炉に３０秒間通す工程を３回繰り返すことをいう。さらに、本発明の全芳香族ポリアミドフィルム単独で上記の２６０℃ハンダリフロー工程を行い、２６０℃ハンダリフロー工程前と２６０℃ハンダリフロー工程後の波長４２５ｎｍにおける光の反射率の低下が３．０％以下であることが好ましい。さらに好ましくは２．５％以下である。最も好ましくは２．０％以下である。本発明の全芳香族ポリアミドにおいて、２６０℃ハンダリフロー工程を経ても変形や膨れがなく、上記した波長４２５ｎｍにおける光の反射率の低下を３．０％以下にするためには、ポリマー構造を全芳香族とし、さらに繰り返し単位の芳香族基がパラ位に結合していることが挙げられる。また、添加する無機粒子の表面に被覆膜を形成することによっても達成可能であり、被覆膜としては例えばＳｉＯ２またはＡｌ２Ｏ３またはＺｒＯが挙げられる。
【００２４】
本発明の全芳香族ポリアミドフィルムは、２００℃のオーブン中に無張力下でかつ空気中で３０分間放置した時の熱収縮率が１．５％以下であることが好ましい。これにより、ＬＥＤ実装の高温プロセスにおいても変形を抑えることができるだけでなく、銅貼りポリイミドフィルムとの積層体とした場合でも反りやカールを抑えることができる。さらに好ましくは熱収縮率は１．０％以下である。より好ましくは０．８％以下である。本発明の全芳香族ポリアミドフィルムについて、２００℃のオーブン中に無張力下でかつ空気中で３０分間放置した時の熱収縮率を１．５％以下とするには、ポリマー構造を全芳香族とし、さらに繰り返し単位の芳香族基がパラ位に結合していることが挙げられる。また、フィルムを２００℃以上５００℃以下の高温で熱処理することでも上記熱収縮率を１．５％以下に抑えることが可能である。
【００２５】
本発明の全芳香族ポリアミドフィルムは、厚みが１μｍ以上５０μｍ以下であり波長４２５ｎｍの光の反射率が７０％以上であることが好ましい。軽量化や薄膜化の点からフィルム厚みは薄いほうが好ましい。より好ましくは、厚みが１μｍ以上４０μｍ以下であり波長４２５ｎｍの光の反射率が８０％以上であることである。さらに好ましくは、厚みが５μｍ以上４０μｍ以下であり波長４２５ｎｍの光の反射率が８５％以上であることである。さらにより好ましくは、厚みが５μｍ以上３０μｍ以下であり波長４２５ｎｍの光の反射率が９０％以上であることである。さらにより好ましくは、厚みが５μｍ以上２０μｍ以下であり波長４２５ｎｍの光の反射率が９０％以上であることである。最もより好ましくは、厚みが５μｍ以上１５μｍ以下であり波長４２５ｎｍの光の反射率が９０％以上であることである。
【００２６】
含有する無機粒子については、酸化チタン、酸化ジルコニウム、酸化カルシウム、酸化ケイ素、酸化亜鉛、酸化アルミニウム、硫化亜鉛、硫酸カルシウム、硫酸バリウム、チタン酸バリウムおよびチタン酸ストロンチウムからなる群から選ばれる少なくとも１種である事が好ましい。
【００２７】
また、フィルム表面にボイドを形成させる方法としては、以下のｉ）からｉｉｉ）の工程を有する製造方法で製造されることが好ましい。
【００２８】
ｉ）有機溶媒溶液（う）を支持板上に展開する。
【００２９】
ｉｉ）支持板上の有機溶媒溶液（う）に水を１０質量％以上含む液体（え）を２分以上接触せしめる。または、支持板上の有機溶媒溶液（う）を温度が５℃以上９５℃以下かつ相対湿度が５０％以上１００％以下の調温調湿された環境下に１分以上導入した後に、水を１０質量％以上含む液体（え）を２分以上接触せしめる。
ｉｉｉ）２００℃以上５００℃以下の温度で１０秒以上１０分以下加熱する。
【００３０】
なお、フィルム厚みが１μｍを下回る場合は反射率や白色度が低下する場合がある。また、ハンドリング性が低下する場合がある。
【００３１】
本発明の全芳香族ポリアミドフィルムは、化学式（Ｉ）および（ＩＩ）で示される構造単位のモル分率をそれぞれｌ、ｍとしたとき、次式（１）〜（３）を満足する全芳香族ポリアミドフィルムと、無機粒子とを含むことが好ましい。
【００３２】
【化２】
0005853469.tif 000003
【００３３】
Ｒ１：芳香環の水素の一部または全てが−ＣＦ３、−Ｆ、−ＯＨ、−ＯＣＨ３、−ＣＨ３、−ＮＯ２、−ＣＮ、−Ｂｒのいずれかの置換基で置換されている、パラ配向芳香族基。
【００３４】
Ｒ２：任意のパラ配向芳香族基。
【００３５】
Ｒ３：Ｓを含む基、Ｐを含む基、Ｓｉを含む基、ハロゲン化炭化水素基、またはエーテル結合を含む基のいずれかの基を有するパラ配向芳香族基。ただし、分子内において、これらの基を有する構造単位が混在していてもよい。
【００３６】
Ｒ４：任意のパラ配向芳香族基。
【００３７】
０≦ｌ≦１００        ・・・・（１）
０≦ｍ≦１００        ・・・・（２）
９７≦ｌ＋ｍ≦１００      ・・・・（３）
さらに、全芳香族ポリアミド（あ）と、酸化チタン、酸化ジルコニウム、酸化カルシウム、酸化ケイ素、酸化亜鉛、酸化アルミニウム、硫化亜鉛、硫酸カルシウム、硫酸バリウム、チタン酸バリウムおよびチタン酸ストロンチウムからなる群から選ばれる少なくとも１種の無機粒子（い）とを含み、全芳香族ポリアミド（あ）が、化学式（Ｉ）および（ＩＩ）で示される構造単位を含み、かつ、構造単位の芳香族基が全てパラ位で結合されており、さらに、全芳香族ポリアミド（あ）における化学式（Ｉ）、および（ＩＩ）で示される構造単位のモル分率をそれぞれｌ、ｍとしたとき、次式（４）〜（６）を満足することがより好ましい。
【００３８】
【化３】
0005853469.tif 000004
【００３９】
Ｒ１：芳香環の水素の一部または全てが−ＣＦ３、−Ｆ、−ＯＨ、−ＯＣＨ３、−ＣＨ３、−ＮＯ２、−ＣＮ、−Ｂｒのいずれかの置換基で置換されている、パラ配向芳香族基。
【００４０】
Ｒ２：任意のパラ配向芳香族基。
【００４１】
Ｒ３：Ｓを含む基、Ｐを含む基、Ｓｉを含む基、ハロゲン化炭化水素基、またはエーテル結合を含む基のいずれかの基を有するパラ配向芳香族基。ただし、分子内において、これらの基を有する構造単位が混在していてもよい。
【００４２】
Ｒ４：任意のパラ配向芳香族基。
【００４３】
６０≦ｌ＜１００        ・・・・（４）
０＜ｍ≦４０            ・・・・（５）
９７≦ｌ＋ｍ≦１００    ・・・・（６）
化学式（Ｉ）において、耐熱性の点からＲ１はパラ配向の芳香族基であることが好ましい。Ｒ１がパラ配向の芳香族基でない場合は、熱膨張係数が大きくなり、耐熱性も低下することがある。また、Ｒ１は芳香環の水素の一部または全てが−ＣＦ３、−Ｆ、−ＯＨ、−ＯＣＨ３、−ＣＨ３、−ＮＯ２、−ＣＮ、−Ｂｒのいずれかで置換されていることが好ましい。置換基が無い場合はポリマーが黄色く着色することがあり、無機粒子を添加しても反射率が低くなることがある。置換基はポリマーを透明にでき、さらにフィルム化した時のＹＩ値を−５以上５以下に制御できるため、無機粒子を添加した際に高い反射率と白色度が得られる点から、特に電子吸引基であることが好ましく、−ＣＦ３、−Ｆ、−ＯＨ、−ＯＣＨ３、−Ｃｌ、−ＣＨ３、−ＮＯ２、−ＣＮ、−Ｂｒ基が例示でき、いずれかを好適に用いることができる。この中でも−ＣＦ３基であることがさらに好ましい。
【００４４】
ここで、Ｒ１はより好ましくは、化学式（ＩＩＩ）で示される構造の中から選ばれる構造であることがより好ましく、最も好ましくは化学式（ＩＶ）で示される構造であることが好ましい。
【００４５】
化学式（ＩＩＩ）：
【００４６】
【化４】
0005853469.tif 000005
【００４７】
Ｒ５：−ＣＦ３、−Ｆ、−ＯＨ、−ＯＣＨ３、−Ｃｌ、−ＣＨ３、−ＮＯ２、−ＣＮ、−Ｂｒの中から選ばれるいずれかの置換基。複数存在する場合は、それぞれ同一であっても異なっていてもよい。
【００４８】
化学式（ＩＶ）：
【００４９】
【化５】
0005853469.tif 000006
【００５０】
また、化学式（Ｉ）においてＲ２は特に制限はない。好ましくは高耐熱性および高剛性の点から任意のパラ配向芳香族基である。より好ましくは化学式（Ｖ）で示す構造である。最も好ましくは化学式（ＶＩ）で示される構造である。
【００５１】
化学式（Ｖ）：
【００５２】
【化６】
0005853469.tif 000007
【００５３】
化学式（ＶＩ）：
【００５４】
【化７】
0005853469.tif 000008
【００５５】
化学式（ＩＩ）において、耐熱性の点からＲ３はパラ配向の芳香族基であることが好ましい。Ｒ３がパラ配向の芳香族基でない場合は、熱膨張係数が大きくなり、耐熱性も低下することがある。また、Ｒ３は、ポリマーを透明にでき、さらにフィルム化した時のＹＩ値を−５以上５以下に制御できるため、無機粒子を添加した際に高い反射率と白色度が得られる点から、分子内にＳを含む基、Ｐを含む基、Ｓｉを含む基、ハロゲン化炭化水素基、またはエーテル結合を有する構造単位を含んでいることが好ましい。これらの各構造単位は混在していてもよい。さらにＲ３は好ましくは下記化学式（ＶＩＩ）で示される構造のいずれかであることが好ましい。
化学式（ＶＩＩ）：
【００５６】
【化８】
0005853469.tif 000009
【００５７】
また、化学式（ＩＩ）においてＲ４は特に制限はない。好ましくは高耐熱性および高剛性の点から任意のパラ配向芳香族基である。より好ましくは化学式（Ｖ）で示す構造である。最も好ましくは化学式（ＶＩ）で示される構造である。
【００５８】
化学式（Ｖ）：
【００５９】
【化９】
0005853469.tif 000010
【００６０】
化学式（ＶＩ）：
【００６１】
【化１０】
0005853469.tif 000011
【００６２】
本発明の全芳香族ポリアミドフィルムに含有する無機粒子（い）（以下、単に無機粒子ということがある）としては、酸化チタン、酸化ジルコニウム、酸化カルシウム、酸化ケイ素、酸化亜鉛、酸化アルミニウム、硫化亜鉛、硫酸カルシウム、硫酸バリウム、チタン酸バリウムおよびチタン酸ストロンチウムからなる群から選ばれる少なくとも１種の粒子であることが好ましい。中でも得られるフィルムの反射率を高くできることから酸化チタンを用いることが好ましい。酸化チタンには結晶構造が異なるアナターゼ型とルチル型がありどちらを用いてもよく、混合して用いてもよいが、屈折率が高く、光安定性の高いルチル型を用いることが好ましい。また、これらの無機粒子の表面に被覆膜を形成することにより、高温プロセス後も高反射率を保持できるため好ましい。
【００６３】
この被覆膜には色々な処理が行なわれるが、酸化チタンを用いる場合はＳｉＯ２またはＡｌ２Ｏ３またはＺｒＯで無機粒子表面に被複膜を形成することが特に好ましい。さらに、ＳｉＯ２またはＡｌ２Ｏ３またはＺｒＯで被覆膜を形成した後に、ポリオール処理、シロキサン処理を実施することで樹脂との親和性が向上し分散性が向上するため好ましい。
【００６４】
また、用いる無機粒子の体積平均粒径は０．０１μｍ以上５μｍ以下であることが好ましく、より好ましくは０．０５μｍ以上１μｍ以下であり、さらに好ましくは０．１μｍ以上１μｍ以下である。無機粒子の体積平均粒径が０．０１μｍ未満の場合、ＬＥＤ素子からの光が透過してしまい反射率が低くなるので光を効率的に使用できないことがある。また、無機粒子の体積平均粒径が５μｍを超える場合は無機粒子が基点となってフィルムが破れ易くなる場合があるだけでなく、ＬＥＤ素子が発光する波長の光の反射率が低くなる場合がある。また、無機粒子の形状には球形や針状のものがあるが、反射率向上の点から球形のものの方が好ましい。
【００６５】
ここでいう体積平均粒径とは、無機粒子の外観を走査形電子顕微鏡（ＳＥＭ）で観察して画像処理することで求められるものである。具体的には、ＳＥＭ観察（倍率：５，０００倍）により得られたＳＥＭ写真を画像解析装置（例えば株式会社ニレコ社製「ルーゼックスＩＩＩＵ」）を用いて、無機粒子が球形の場合は、横軸に一次粒子の各粒径区間（０．１μｍから０．４５μｍまで０．０５μｍずつ）をとり、縦軸に観察される粒子数の頻度（％）をとりプロットして分布曲線を求め、その累積分布曲線より、累積度が最も多い粒径を体積平均粒径として求める事ができる。また、無機粒子が針状などの繊維状の形状をしているものについては、ＳＥＭ観察（倍率：５，０００倍）により得られたＳＥＭ写真において、同様に画像解析を行ない、短軸長の各長さ区間（０．０１μｍから０．１０μｍまで０．０１μｍずつ）をとり、縦軸に観察される粒子数の頻度（％）をとりプロットして分布曲線を求め、さらに、長軸については、長軸長の各長さ区間（１μｍから１０μｍまで１μｍずつ）をとり、縦軸に観察される粒子数の頻度（％）をとりプロットして分布曲線を求め、それらの累積分布曲線より、累積度が最も多い短軸長、長軸長を体積平均粒径として求めることができる。
【００６６】
本発明の全芳香族ポリアミドフィルムを得るに際して無機粒子を用いる場合、無機粒子を添加するタイミングとして次の３つがある。
【００６７】
Ａ．無機粒子を分散させた有機溶媒を用いて、全芳香族ポリアミドを重合する。
【００６８】
Ｂ．全芳香族ポリアミドの重合中に添加する。
【００６９】
Ｃ．全芳香族ポリアミドの重合が完了してから添加する。
【００７０】
これらの中でも特にＡまたはＣのタイミングで添加することが重合度の上昇や分散性の観点から好ましい。最も好ましくはＣのタイミングで添加することが好ましい。
【００７１】
本発明の全芳香族ポリアミドは重合時に塩化水素が生成するので、それを中和する工程が必要であり、製造工程中でｐＨが何度も変化する。その為、ｐＨの変化により添加している無機粒子が凝集したり、ポリマー溶液と分離して沈殿したりすることがある。したがって、ＡやＢのタイミングで添加した場合は、分散性が悪くなる場合がある。また、どの添加タイミングにおいても、より分散性を向上させる目的で、有機溶媒へ無機粒子を２０質量％以下の割合で分散させたスラリー状にしてから添加することが好ましい。
【００７２】
本発明の全芳香族ポリアミドフィルムに用いる無機粒子としては、上記した無機粒子の中から２種類以上の無機粒子を含有することも可能である。例えば、酸化チタンと酸化アルミニウムを併用することで反射率が高く、放熱性にも優れたフィルムを得ることができる。
【００７３】
本発明の全芳香族ポリアミドフィルムは、全芳香族ポリアミド（あ）と無機粒子（い）とを含む有機溶媒溶液（う）について、有機溶媒溶液（う）全体を１００質量％とし、全芳香族ポリアミド（あ）の含有量をａ（質量％）、無機粒子（い）の含有量をｂ（質量％）とした時、次式（７）、（８）を満足し、かつ後述するｉ）からｉｉｉ）の工程を経て製造されることが好ましい。
【００７４】
１≦ａ＜２０            ・・・・（７）
０．３≦ｂ／ａ＜２      ・・・・（８）
上記式（７）、（８）において、より好ましくは、それぞれ下記式（９）、（１０）を満足することである。
【００７５】
３≦ａ＜１５            ・・・・（９）
０．５≦ｂ／ａ＜１．５  ・・・・（１０）
さらに好ましくは下記式（１１）、（１２）を満足することである。
【００７６】
３≦ａ＜１０            ・・・・（１１）
０．５≦ｂ／ａ＜１      ・・・・（１２）
上記式（７）においてａが１より小さいとフィルム化した時に破れやすくなる場合がある。また、ａが２０以上の場合は、有機溶媒溶液（う）の溶液粘度が高くなりすぎて、溶液に流動性が無くなりフィルム化が困難になる場合がある。上記式（８）においてｂ／ａの値が０．３未満の場合は、得られるフィルムの反射率が低くなることがある。また、ｂ／ａの値が２を超える場合は得られたフィルムが脆くて破れやすくなり、取り扱いが困難になることがある。
【００７７】
本発明の全芳香族ポリアミドフィルムは一般的に融点が高く、溶融押出し法による製膜が困難であるため、溶液製膜法が用いられる。溶液製膜法には湿式製膜法、乾湿式製膜法、乾式製膜法、析出製膜法があり、その中でも湿式製膜法、乾湿式製膜法、析出製膜法が本発明には好適に用いることができるが、特に湿式製膜法、析出製膜法で製膜することで高反射率のフィルムを得られることから好ましい。湿式製膜法は、一般的に支持板に展開またはキャストしたポリマー溶液を支持板ごと直接湿式浴中に浸漬してポリマー溶液中の溶媒の脱溶媒を行うことが通例であるため、凝固速度が極めて速く、フィルム表面に無数のボイドが発生する。このため、本発明の全芳香族ポリアミドフィルムを湿式製膜法により製造することにより、表面のボイドだけではなく、ポリマーと無機粒子との界面にも無数のボイドを生成させることができるため高反射率のフィルムを得ることができる。これは、凝固速度が極端に早いので、無機粒子の表面をポリマーが完全に被覆する前に凝固が完了するためと推察する。析出製膜法は、一般的に支持板に展開またはキャストしたポリマー溶液を支持板ごと調温調湿された環境下に導入し、ポリマー溶液を吸湿させることでポリマーを析出させ、その後ポリマー溶液を支持板ごとまたは支持板から剥離した後に、湿式浴中に浸漬してポリマー溶液の脱溶媒を行うことでフィルム表面だけでなく、内部までボイドの形成が可能となる。このため、高反射率のフィルムを得ることができる。
【００７８】
また従来は、ポリマー中に無機粒子を添加して製膜するだけではボイドは発生せず、フィルムの延伸を行わなければボイドは発生しないことが多いが、湿式製膜法や析出製膜法を適用すれば、延伸工程を必要とせずともポリマーと無機粒子の界面にボイドを形成させて高反射率のフィルムを得ることができるので工業的に有用である。以上のことから、本発明の芳香族ポリアミドフィルムは、以下のｉ）からｉｉｉ）の工程を有する製造方法で製造されることが好ましい。
【００７９】
ｉ）有機溶媒溶液（う）を支持板上に展開する。
【００８０】
ｉｉ）支持板上の有機溶媒溶液（う）に水を３０質量％以上含む液体（え）を２分以上接触せしめる。または、支持板上の有機溶媒溶液（う）を温度が５℃以上９５℃以下かつ相対湿度が５０％以上１００％以下の調温調湿された環境下に１分以上導入した後に、水を１０質量％以上含む液体（え）を２分以上接触せしめる。
【００８１】
ｉｉｉ）２００℃以上５００℃以下の温度で１０秒以上１０分以下加熱する。
【００８２】
有機溶媒溶液（う）を展開する支持板は一般的にＳＵＳ板やガラス板、市販のポリエチレンテレフタレートフィルム、ポリイミドフィルム、ポリアミドフィルムなどの樹脂フィルムを好適に用いることができる。また、上記（ｉｉ）の工程は、有機溶媒溶液（う）を展開した支持板ごと液体（え）が入った槽（お）に２分以上浸漬する工程であることが好ましい。また、液体（え）は一般的に水系溶媒からなるものであり、水の他にアルコール、グリコール、ケトン、アミド系溶媒、Ｎ−メチル−２−ピロリドンなどの有機溶媒との混合溶媒であっても問題ない。水分量は好ましくは５０質量％以上であり、より好ましくは水分量が８０質量％以上であり、最も好ましくは液体（え）が水（水分量１００質量％）である。また、液体（え）が入った槽（お）の数は、１槽から１０槽の間で適宜設けることができる。また、各槽の容量は、３Ｌ以上とすることが好ましい。さらに、各槽への液体（え）の供給速度（排出速度、入れ替え速度）は、０．０５Ｌ／分以上１００Ｌ／分以下であることが好ましい。さらに、１槽から１０槽の間で液体（え）の水分量を適宜調整することも可能である。槽（お）に入っている液体（え）の量は、３Ｌ以上であれば特に上限はないが、液体（え）の量が３Ｌに満たない場合、支持板上に展開された有機溶媒溶液（う）中の有機溶媒がフィルム中に残存していまい、フィルムの見かけの耐熱温度が低下するので、その後の熱処理工程でフィルムが着色し反射率が低くなることがある。また、液体（え）の供給速度（排出速度、入れ替え速度）が０．０５Ｌ／分より少ないと槽（お）内の液体（え）中の有機溶媒濃度が高くなり、効率的に有機溶媒溶液から有機溶媒を除去できないために有機溶媒がフィルム中に残存していまい、その後の熱処理工程でフィルムが着色し反射率が低くなることがある。また、液体（え）の供給速度が１００Ｌ／分より多いと水流の流れや勢いが強くなりすぎ、シワや破れの原因になる場合がある。
【００８３】
上記（ｉｉ）の工程について、支持板上に展開された有機溶媒溶液（う）を液体（え）と接触させる前に、調温調湿された環境下に１分間以上導入することがボイドを形成する点から好ましい。ここで調温調湿された環境下とは、相対湿度が５０％以上１００％以下であり、かつ温度が５℃以上９５℃以下の環境下のことを示す。
【００８４】
上記（ｉｉｉ）の工程について、２００℃以上５００℃以下の温度で１０秒以上１０分以下加熱することが好ましい。より好ましくは２００℃以上４００℃以下の温度で加熱することである。さらに好ましくは２３０℃以上３５０℃以下の温度で加熱することである。
【００８５】
本発明の全芳香族ポリアミドフィルムは、ガスバリア膜などをスパッタや蒸着で形成する方法や、易接着層などをコーティングにより形成する方法や、銅箔、ガラス、シリコン、アルミ板、ステンレス箔、アルミ蒸着したフィルムなどに接着層を介して貼合する方法により積層体を得ることができる。さらに、上記以外にもＰＥＴフィルム、ＰＥＮフィルム、ポリイミドフィルム、ポリアミドフィルム、ＰＰＳフィルム等の種々のフィルムと接着層を介して積層体とすることができる。
【００８６】
本発明の全芳香族ポリアミドフィルムは、４００ｎｍから７００ｎｍの波長の光における光線透過率の平均値が７０％以上である芳香族ポリアミドフィルムとの積層構造を有する積層体とすることができる。上記積層構造とするには、本発明の全芳香族ポリアミドフィルムに接着剤層を形成し、４００ｎｍから７００ｎｍの波長の光における光線透過率の平均値が７０％以上である芳香族ポリアミドフィルムを貼合する方法や、共押出しのように口金から支持板にキャストする際にピノールやフィードブロックを用いて積層構造を形成する方法が挙げられる。
【００８７】
本発明の全芳香族ポリアミドフィルムは、接着剤を介して銅貼りポリイミドフィルムとの積層体とすることが可能である。上記積層体を得るには、接着シートや接着剤を全芳香族ポリアミドフィルム上に貼合またはコートした後に銅貼りポリイミドフィルムを貼り付ける方法が挙げられる。
【００８８】
以下に本発明において用いる全芳香族ポリアミド（以下、単に芳香族ポリアミドということもある）やその組成物の製造方法、フィルム化方法等を説明するが、本発明はこれに限定されるものではない。
【００８９】
芳香族ポリアミドを得る方法は種々の方法が利用可能であり、例えば、低温溶液重合法、界面重合法、溶融重合法、固相重合法などを用いることができる。低温溶液重合法つまり酸ジクロライドとジアミンから得る場合には、非プロトン性有機極性溶媒中で合成される。ポリマー溶液は、単量体として酸ジクロライドとジアミンを使用すると塩化水素が副生するが、これを中和する場合には水酸化カルシウム、炭酸カルシウム、炭酸リチウムなどの無機の中和剤、またエチレンオキサイド、プロピレンオキサイド、アンモニア、トリエチルアミン、トリエタノールアミン、ジエタノールアミンなどの有機の中和剤が使用される。また、イソシアネートとカルボン酸との反応は、非プロトン性有機極性溶媒中、触媒の存在下で行なわれる。
【００９０】
２種類以上のジアミンを用いて重合を行う場合、ジアミンは１種類ずつ添加し、該ジアミンに対し１０〜９９モル％の酸ジクロライドを添加して反応させ、この後に他のジアミンを添加して、さらに酸ジクロライドを添加して反応させる段階的な反応方法、およびすべてのジアミンを混合して添加し、この後に酸ジクロライドを添加して反応させる方法などが利用可能である。また、２種類以上の酸ジクロライドを利用する場合も同様に段階的な方法、同時に添加する方法などが利用できる。いずれの場合においても全ジアミンと全酸ジクロライドのモル比は９７〜１００：１００〜９７が好ましく、この値を外れた場合、成形に適したポリマー溶液を得ることが困難となる。本発明の芳香族ポリアミドの製造において、使用する非プロトン性極性溶媒としては、例えば、ジメチルスルホキシド、ジエチルスルホキシドなどのスルホキシド系溶媒、Ｎ，Ｎ−ジメチルホルムアミド、Ｎ，Ｎ−ジエチルホルムアミドなどのホルムアミド系溶媒、Ｎ，Ｎ−ジメチルアセトアミド、Ｎ，Ｎ−ジエチルアセトアミドなどのアセトアミド系溶媒、Ｎ−メチル−２−ピロリドン、Ｎ−ビニル−２−ピロリドンなどのピロリドン系溶媒、フェノール、ｏ−、ｍ−またはｐ−クレゾール、キシレノール、ハロゲン化フェノール、カテコールなどのフェノール系溶媒、あるいはヘキサメチルホスホルアミド、γ−ブチロラクトンなどを挙げることができ、これらを単独又は混合物として用いるのが望ましい。更にはキシレン、トルエンのような芳香族炭化水素の使用も可能である。
【００９１】
カルボン酸ジクロライドとしては、テレフタル酸ジクロライド、４，４’−ビフェニルジカルボン酸ジクロライド、２フロロ−テレフタル酸ジクロライド、２クロロ−テレフタル酸ジクロライド、１，４−シクロへキサンカルボン酸ジクロライドなどが挙げられるが、最も好ましくはテレフタル酸ジクロライド、４，４’−ビフェニルジカルボン酸ジクロライドが用いられる。
【００９２】
ジアミンとしては、例えば３，３’−ジアミノジフェニルスルホン、３，４’−ジアミノジフェニルスルホン、４，４’−ジアミノジフェニルスルホン、ビス［４−（３−アミノフェノキシ）フェニル］スルホン、ビス［４−（４−アミノフェノキシ）フェニル］スルホン、ビス［３−（３−アミノフェノキシ）フェニル］スルホン、２，２’−ジトリフルオロメチル−４，４’−ジアミノビフェニル、２−クロルパラフェニレンジアミン、４，４‘−ジアミノジフェニルエーテルが挙げられるが、最も好ましくは４，４’−ジアミノジフェニルスルホン、２，２’−ジトリフルオロメチル−４，４’−ジアミノビフェニルが用いられる。
【００９３】
芳香族ポリアミドには、表面形成、加工性改善などを目的として１０質量％以下の無機質または有機質の添加物を含有させてもよい。表面形成を目的とした添加剤としては例えば、無機粒子ではＳｉＯ２、ＴｉＯ２、Ａｌ２Ｏ３、ＣａＳＯ４、ＢａＳＯ４、ＣａＣＯ３、カーボンブラック、カーボンナノチューブ、フラーレン、ゼオライト、その他の金属微粉末等が挙げられる。また、好ましい有機粒子としては、例えば、架橋ポリビニルベンゼン、架橋アクリル、架橋ポリスチレン、ポリエステル粒子、ポリイミド粒子、ポリアミド粒子、フッ素樹脂粒子等の有機高分子からなる粒子、あるいは、表面に上記有機高分子で被覆等の処理を施した無機粒子が挙げられる。
【００９４】
また、着色防止や非常に高い分子量の重合物の生成を抑制させる目的で種々の末端封止剤を用いることができる。例えば、塩化ベンゾイル、置換塩化ベンゾイルや無水酢酸が好ましく塩化ベンゾイルや置換塩化ベンゾイルがより好ましい。置換塩化ベンゾイルの置換基としてはフッ素、トリフルオロメチルなどのフッ素化合物や、ｔ−ブチル、アダマンタンなどのバルキーな炭化水素基が好ましい。末端封止剤の添加量はジカルボン酸残基とジアミン残基の総モル分率を１００ｍｏｌ％としたときに、１．０ｍｏｌ％以下であることが好ましい。１．０ｍｏｌ％を超えると固有粘度が十分に大きくならず、得られるフィルムが脆くなることがある。
【００９５】
次に製膜原液の調整法について説明する。
【００９６】
本発明の全芳香族ポリアミドフィルムを得る際に使用する製膜原液は、上記重合法によって得られた全芳香族ポリアミドポリマー溶液をそのまま使用することも可能であるが、無機粒子を用いる場合は、上記重合法によって得られた全芳香族ポリアミドポリマー溶液に無機粒子を添加し、そのポリマー溶液を混練することで得ることができる。無機粒子を添加するタイミングとしては次の３つがある。
【００９７】
Ａ．無機粒子を分散させた有機溶媒を用いて、全芳香族ポリアミドを重合する。
【００９８】
Ｂ．全芳香族ポリアミドの重合中に添加する。
【００９９】
Ｃ．全芳香族ポリアミドの重合が完了してから添加する。
【０１００】
これらの中でも特にＡまたはＣのタイミングで添加することが分散性の観点から好ましい。最も好ましくはＣのタイミングで添加することが好ましい。
【０１０１】
本発明の全芳香族ポリアミドは重合時に塩化水素が生成するので、それを中和する工程が必要であり、製造工程中でｐＨが何度も変化する。その為、ｐＨの変化により添加している無機粒子が凝集したり、ポリマー溶液と分離して沈殿したりすることがある。したがって、ＡやＢのタイミングで添加した場合は、分散性が悪くなる場合がある。また、どの添加タイミングにおいても、より分散性を向上させる目的で、有機溶媒へ無機粒子を２０質量％以下の割合で分散させたスラリー状にしてから添加することが好ましい。
【０１０２】
また、無機粒子を添加した全芳香族ポリアミドポリマー溶液は多量の空気や窒素等のガスが含まれているため、製膜した際にそれらのガスが気泡となり欠点となる場合があるため、脱泡、加圧によりポリマー溶液中のガスを抜いてから使用することが好ましい。
【０１０３】
次にフィルム化について説明する。
【０１０４】
本発明で用いる芳香族ポリアミドは有機溶媒に可溶であるため、上記のように調製された製膜原液を、いわゆる溶液製膜法によりフィルム化を行うとよい。
【０１０５】
溶液製膜法には乾湿式製膜法、乾式製膜法、湿式製膜法、析出製膜法などがありいずれの方法で製膜されても差し支えないが、本発明の全芳香族ポリアミドは高反射率や高白色度を得られる点から、製膜工程の制御が容易な湿式製膜法、乾湿式製膜法または析出製膜法での製膜が好ましい。ここでは湿式製膜法を例にとって説明する。
【０１０６】
湿式製膜法で製膜する場合は該原液を口金から押出して、湿式浴に導入するが、その代表的なものとして、（１）口金から押出した製膜原液が空気層を通り、湿式浴に導入する方法、（２）口金から押出した製膜原液を支持板に流延し、支持板ごと湿式浴に導入する方法が挙げられる。製膜原液の種類や濃度、粘度などから適宜選択できるが、製膜原液を押出す際に発生する口金起因のスジを消すことや、厚みムラを小さくできる点から（２）の支持板に流延したのちに湿式浴に導入する方法を好ましく用いることができる。この支持板としてはドラム、エンドレスベルト、フィルム等が挙げられ、いずれかの支持板上に押し出して薄膜とし、次いでかかる薄膜層を１０秒から２０分程度レベリングさせる。またこの乾燥工程で用いられるドラム、エンドレスベルト、フィルムの表面をなるべく平滑にすることで表面の平滑なフィルムが得られる。該工程を終えたフィルムは支持板ごと湿式浴中に導入され、脱塩、脱溶媒などが行なわれ、さらに延伸、乾燥、熱処理が行なわれてフィルムとなる。
【０１０７】
延伸は延伸倍率として面倍率で０．８〜８（面倍率とは延伸後のフィルム面積を延伸前のフィルムの面積で除した値で定義する。１以下はリラックスを意味する。）の範囲内にあることが好ましく、より好ましくは１．１〜８である。また、熱処理としては２００℃以上５００℃以下の温度で熱処理することが好ましい。より好ましくは２００℃以上４００℃以下、さらに好ましくは２３０℃以上３５０℃以下の温度で数秒から数分間の熱処理が好ましく実施される。さらに、延伸あるいは熱処理後のフィルムを徐冷することは有効であり、５０℃／秒以下の速度で冷却することが有効である。
【０１０８】
全芳香族ポリアミドの構造は、その原料であるジアミンとカルボン酸ジクロライドによって決定される。原料が不明である場合は芳香族ポリアミド組成物から構造分析を行うが、この手法としては、質量分析、核磁気共鳴法による分析、分光分析などを用いることができる。
【０１０９】
本発明の芳香族ポリアミドから得られるフィルム（全芳香族ポリアミドフィルム）は単層フィルムでも、積層フィルムであってもよい。
【０１１０】
本発明の全芳香族ポリアミドフィルムや積層体は、ＬＥＤ素子を実装するフレキシブルなプリンと回路基板、金属層を積層したリジットなＬＥＤ素子実装用の回路基板、ＬＥＤ素子実装用の回路基板のカバーレイフィルム、フレキブルプリント基板、太陽電池用のバックシート、半導体実装用基板、音響振動板、多層積層回路基板等の種々の用途に好適に用いられる。
【実施例】
【０１１１】
以下に実施例を挙げて、本発明をさらに具体的に説明するが、本発明はこれらに限定されるものではない。また、本発明における物性の測定方法、効果の評価方法は次の方法に従って行った。
【０１１２】
（１）反射率
下記装置を用いて測定し、４２５ｎｍの波長の光に対応する反射率を求めた。
【０１１３】
装置：ＵＶ測定器Ｕ−３４１０（日立計測社製）
波長範囲：３００ｎｍ〜８００ｎｍ（うち、４２５ｎｍの値を利用）
（２）平均熱膨張係数
平均熱膨張係数はＪＩＳ Ｋ７１９７−１９９１に準拠して２５０℃まで昇温した後の降温過程に於いて測定した。２５℃、６５ＲＨ％における初期試料長をＬ０、温度Ｔ１の時の試料長をＬ１、温度Ｔ２の時の試料長をＬ２とするとＴ１からＴ２の平均熱膨張係数を以下の式で求めた。
【０１１４】
なお、Ｔ２＝１００（℃）、Ｔ１＝２００（℃）、Ｌ０＝１５ｍｍである。
【０１１５】
平均熱膨張係数（ｐｐｍ／℃）＝（（（Ｌ２−Ｌ１）／Ｌ０）／（Ｔ２−Ｔ１））×１０６
昇温、降温速度：５℃／ｍｉｎ
試料幅：４ｍｍ
荷重：フィルム厚み１０μｍの時４４．５ｍＮ
なお、フィルム厚みに比例して荷重は変更する。
【０１１６】
荷重＝４４．５（ｍＮ）×ｄ（μｍ）／１０（μｍ）
ｄ（μｍ）：フィルム厚み
（３）難燃性
長さ２００ｍｍの試料片を円筒状に巻き、クランプに垂直に取り付ける。次いで、２０ｍｍ炎による３秒間接炎を２回行う試験をｎ＝５で実施し、その燃焼挙動により下記の判定基準から難燃性を判定した。ＵＬ９４に規定された下記の判定基準を全て満足することでＶＴＭ−０を満足することとなる。
【０１１７】
判定基準（ＶＴＭ−０）
各試験片の燃焼時間  ：１０秒以下
５本の合計の燃焼時間：５０秒以下
各試験片の燃焼＋グローイング時間：３０秒以下
クランプまでの燃焼：なし
滴下物による綿着火：なし
（４）加熱試験後の反射率
２００℃のオーブンに実質的に無張力下で２時間放置して空気中で熱処理し、その後フィルムを室温に戻した状態での反射率を（１）反射率に記載の方法で測定した。
【０１１８】
（５）ハンダリフロー後の反射率
フィルムを２３℃、５５％ＲＨの雰囲気下で２４時間放置した後、２６０℃の赤外線加熱炉に３０秒間通す工程を３回繰り返す（２６０℃ハンダリフロー工程）。この工程を経過した後、フィルムを室温に戻した状態での反射率を（１）反射率に記載の方法で測定した。
【０１１９】
（６）白色度
日本電色工業（株）製の分光色彩計（ＳＥ−２０００）を用いて反射モードで測定したＬ値、ａ値、ｂ値から白色度を求めた。
【０１２０】
白色度＝１００−〔（１００−Ｌ値〕２＋（ａ値）２＋（ｂ値）２〕１／２
（７）全光線透過率
ヘイズメーターＮＤＨ５０００（日本電色工業（株）製）を用いて、ＪＩＳ−Ｋ７１３６（２０００）に準じて、２３℃でのフィルムの全光線透過率（％）を３箇所測定し、その平均値を求めた。
【０１２１】
（８）ＹＩ値
日本電色工業（株）製の分光色彩計（ＳＥ−２０００）を用いて、無機粒子を添加していない全芳香族ポリアミドフィルムは透過モードで測定し、無機粒子を添加している全芳香族ポリアミドフィルムは反射モードで測定してＹＩ値を求めた。
【０１２２】
（９）熱収縮率
フィルムを幅１０ｍｍ×長さ１５０ｍｍの短冊状に切り出し、測定長が１００ｍｍとなるように、フィルムの両端部から２５ｍｍの位置にしるしを付け、その印間の寸法を株式会社ニコン社製の万能投影機（Ｖ−１６Ａ）で測定し、この時の寸法をＬ０とした。また、該フィルムを２００℃で３０分間、無張力下、空気中で熱処理した後にも同様に寸法を株式会社ニコン社製の万能投影機（Ｖ−１６Ａ）で測定した。この時の寸法をＬ１とし、熱収縮率を下記式より求めた。５本の熱収縮率の平均値を値として用いた。
【０１２３】
熱収縮率（％）＝{（Ｌ１−Ｌ０）／Ｌ０}×１００
Ｌ０：熱処理前の製膜方向の寸法（ｍｍ）
Ｌ１：熱処理後の製膜方向の寸法（ｍｍ）
（１０）フィルム厚み
ＡＮＲＩＴＳＵ社製のマイクロ厚み計（Ｋ−４０２Ｂ  ＳＴＡＮＤ）を用いて、フィルム面内の厚みを５点測定し、その平均値をフィルムの厚みとして用いた。
【０１２４】
（１１）２６０℃ハンダ耐熱性
フィルムを２３℃、５５％ＲＨの雰囲気下で２４時間放置した後、または４０℃、９０％ＲＨの雰囲気下で９６時間放置した後、２６０℃の赤外線加熱炉に３０秒間通す工程を３回繰り返す（２６０℃ハンダリフロー工程）。この工程を経過した後、フィルムに変形や膨れが全くないものを「○」、変形や膨れはないが、目視で明らかにフィルムが黄色くなっているものを「△」、変形や膨れが見られるものを「×」と評価した。
【０１２５】
（１２）光線透過率
下記装置を用いて測定し、波長４００ｎｍ〜７００ｎｍの光における光線透過率を求めた。
【０１２６】
装置：ＵＶ測定器Ｕ−３４１０（日立計測社製）
波長範囲：３００ｎｍ〜８００ｎｍ（４００ｎｍ〜７００ｎｍの値の平均値を利用）
なお、実施例、比較例でフィルムを得るために使用した、モノマー、溶媒、無機粒子は以下のとおりである。
【０１２７】
モノマー
ＴＦＭＢ：２，２’−ジトリフルオロメチル−４，４’−ジアミノビフェニル（東レファインケミカル株式会社製）
４，４’−ＤＤＳ：４，４’−ジアミノジフェニルスルホン（和歌山精化株式会社製）
３，３’−ＤＤＳ：３，３’−ジアミノジフェニルスルホン（東京化成工業株式会社製）
ＣＰＡ：２−クロルパラフェニレンジアミン（日本化薬株式会社製）
ＤＰＥ：４，４’−ジアミノジフェニルエーテル（東京化成工業株式会社製）
ＴＰＣ：テレフタル酸ジクロライド（Ａｌｆａ  Ａｅｓａｒ社製）
４，４’−ＢＰＣ：４，４’−ビフェニルジカルボニルクロライド（東レファインケミカル社製）
ＣＴＰＣ：２−クロルテレフタル酸ジクロライド（昭和工業薬株式会社製）
無機粒子
ＣＲ−９０−２：酸化チタン（石原産業株式会社製）
ＰＦ６９０：酸化チタン（石原産業株式会社製）
ＦＴＬ−１１０：酸化チタン（石原産業株式会社製）
（なお、ＦＴＬ−１１０は針状の酸化チタンであるため、長軸長に基づく体積平均粒径（３μｍ）および短軸長に基づく体積平均粒径（０．０７μｍ）を、表中では「３×０．０７」と表記した。）
ハイミクロンＨＥ５：硫酸バリウム（竹原化学工業株式会社製）
溶媒
ＮＭＰ：Ｎ−メチル−２−ピロリドン（三菱化学株式会社製）
合成例１：
撹拌機を備えた３００ｍｌ３つ口フラスコ中に臭化リチウム２．８５ｇを入れ、窒素気流下でマントルヒーターを用いて１１０℃まで加熱して乾燥した。３０℃まで冷却後ＴＦＭＢを９．０８ｇ、４，４’−ＤＤＳを０．７８ｇ、ＮＭＰを１５９ｍｌ入れて窒素雰囲気下、０℃に冷却、撹拌しながら３０分かけてＴＰＣ５．０５ｇと、４，４’−ＢＰＣ１．７４ｇの混合物を５回に分けて添加した。１時間撹拌した後、反応で発生した塩化水素を炭酸リチウムで中和して全芳香族ポリアミドポリマー溶液を得た。
【０１２８】
合成例２：
撹拌機を備えた３００ｍｌ３つ口フラスコ中に塩化リチウム４．２９ｇを入れ、窒素気流下でマントルヒーターを用いて１１０℃まで加熱して乾燥した。３０℃まで冷却後ＴＦＭＢを８．１５ｇ、４，４’−ＤＤＳを１．５８ｇ、ＮＭＰを１５６ｍｌ入れて窒素雰囲気下、０℃に冷却、撹拌しながら３０分かけて４，４’−ＢＰＣ１．７５ｇを５回に分けて添加した。その後、３０分攪拌した後に冷却、攪拌しながら３０分かけてＴＰＣ５．１２ｇを５回に分けて添加した。１時間撹拌した後、反応で発生した塩化水素を炭酸リチウムで中和して全芳香族ポリアミドポリマー溶液を得た。
【０１２９】
合成例３：
撹拌機を備えた３００ｍｌ３つ口フラスコ中に臭化リチウム１．３９ｇを入れ、窒素気流下でマントルヒーターを用いて１１０℃まで加熱して乾燥した。３０℃まで冷却後ＴＦＭＢを３．０７ｇ、４，４’−ＤＤＳを１．５９ｇ、ＮＭＰを９３ｍｌ、を入れ、窒素雰囲気下、０℃に冷却、撹拌しながら３０分かけてＴＰＣを２．５７ｇと、４，４’−ＢＰＣ０．８８ｇの混合物を５回に分けて添加した。１時間撹拌した後、反応で発生した塩化水素を炭酸リチウムで中和して全芳香族ポリアミドポリマー溶液を得た。
【０１３０】
合成例４：
撹拌機を備えた３００ｍｌ３つ口フラスコ中に臭化リチウム１．３９ｇを入れ、窒素気流下でマントルヒーターを用いて１１０℃まで加熱して乾燥した。３０℃まで冷却後ＴＦＭＢを３．０７ｇ、４，４’−ＤＤＳを１．５９ｇ、ＮＭＰを９３ｍｌ、を入れさらに、８０℃のオーブンで一晩乾燥させたＣＲ−９０−２を３．４８ｇ入れ窒素雰囲気下、０℃に冷却、撹拌しながら３０分かけてＴＰＣを２．５７ｇと、４，４’−ＢＰＣを０．８８ｇの混合物を５回に分けて添加した。１時間撹拌した後、反応で発生した塩化水素を炭酸リチウムで中和して白色の全芳香族ポリアミドポリマー溶液を得た。得られたポリマー溶液を３０日間保管した後に再度観察すると、添加した無機粒子がポリマー溶液の底部に沈殿しポリマー溶液と無機粒子が分離した。
【０１３１】
合成例５：
撹拌機を備えた３００ｍｌ３つ口フラスコ中に窒素気流下で、ＣＰＡを７．４２ｇ、ＤＰＥを２．６０ｇ、ＮＭＰを１３６ｍｌ入れ窒素雰囲気下、０℃に冷却、撹拌しながら３０分かけてＣＴＰＣ１５．２ｇを滴下添加した。１時間撹拌した後、反応で発生した塩化水素を炭酸リチウムで中和して全芳香族ポリアミドポリマー溶液を得た。
【０１３２】
合成例６：
撹拌機を備えた３００ｍｌ３つ口フラスコ中に窒素気流下で、４，４’−ＤＤＳを８．１９ｇ、３，３’−ＤＤＳを８．１９ｇ、ＮＭＰを１４１ｍｌ入れ窒素雰囲気下、０℃に冷却、撹拌しながら３０分かけてＴＰＣ１３．４０ｇを添加した。１時間撹拌した後、反応で発生した塩化水素を炭酸リチウムで中和して全芳香族ポリアミドポリマー溶液を得た。
【０１３３】
参考例１：
合成例１で得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃で１分間の熱処理を行い厚み８μｍの無色透明な全芳香族ポリアミドフィルムを得た（乾湿式製膜）。得られたフィルムにおける、波長４００ｎｍ〜７００ｎｍの光における平均の光線透過率は８５．５％であった。
【０１３４】
参考例２：
合成例２で得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃で１分間の熱処理を行い厚み１０μｍの無色透明な全芳香族ポリアミドフィルムを得た（乾湿式製膜）。得られたフィルムにおける、波長４００ｎｍ〜７００ｎｍの光における平均の光線透過率は８７．３％であった。
【０１３５】
参考例３：
合成例３で得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃で１分間の熱処理を行い厚み８μｍの無色透明な全芳香族ポリアミドフィルムを得た（乾湿式製膜）。得られたフィルムにおける、波長４００ｎｍ〜７００ｎｍの光における平均の光線透過率は８６．１％であった。
【０１３６】
参考例４：
合成例５で得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、これを、０．５Ｌ／分で水を供給している容量５Ｌの水浴中（水分率１００ｗｔ％）に１０分間浸漬した。さらに２８０℃で１分間の熱処理を行い、厚み４．４μｍの全芳香族ポリアミドフィルムを得た（乾湿式製膜）。得られたフィルムにおける、波長４００ｎｍ〜７００ｎｍの光における平均の光線透過率は７７．３％であった。
【０１３７】
参考例５：
合成例６で得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、流水中１０分間水洗し、さらに２８０℃で１分間の熱処理を行い厚み１０μｍの無色透明な全芳香族ポリアミドフィルムを得た（乾湿式製膜）。得られたフィルムにおける、波長４００ｎｍ〜７００ｎｍの光における平均の光線透過率は８５．８％であった。
【０１３８】
（実施例１）
攪拌機を備えた３００ｍｌ３口フラスコ中に、無機粒子としてＣＲ−９０−２を３．５ｇ量り取り、そこにＮＭＰを２７．３ｇ加えて５分間攪拌しＣＲ−９０−２とＮＭＰのスラリーを得た。そこに合成例１に記載の方法で得られた全芳香族ポリアミドポリマー溶液を１００ｇ加えて、さらに３時間攪拌して無機粒子を添加した白色の全芳香族ポリアミドポリマー溶液を得た。
【０１３９】
得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（湿式製膜）。得られたフィルムの物性を測定し、表４に示した。
【０１４０】
なお、表１〜３に示したジアミン量（ｍｏｌ％）は、ポリマー中に含まれるジアミン成分全量を５０ｍｏｌ％としたときの成分量で表示した。また、酸ジクロライド量（ｍｏｌ％）については、ジアミン全量を５０ｍｏｌ％としたときの成分量で表示した。
【０１４１】
（実施例２）
実施例１に記載の方法で得られる白色の全芳香族ポリアミドフィルムと参考例１に記載の方法で得られる全芳香族ポリアミドフィルムを粘着材（総研科学（株）製  ＳＫ−１４７８、厚み１８μｍ）を介して貼合したサンプルを作成した。貼合後の貼り合わせフィルムの物性を測定し、表４に示した。また、反射率、白色度、ＹＩ値、全光線透過率は白色の全芳香族ポリアミドフィルム側から測定した結果を値として用いた。
【０１４２】
（実施例３〜７）
実施例１の方法で得られる白色の全芳香族ポリアミドポリマー溶液について添加する無機粒子の添加量、無機粒子の種類、フィルム厚み等を表４記載のように変更して、全芳香族ポリアミドフィルムを作成し、得られたフィルムの物性を測定し、表４に示した。
【０１４３】
（実施例８）
攪拌機を備えた３００ｍｌ３口フラスコ中に、無機粒子としてＰＦ６９０を３．５ｇ量り取り、そこにＮＭＰを２７．３ｇ加えて５分間攪拌しＣＲ−９０−２とＮＭＰのスラリーを得た。そこに合成例２に記載の方法で得られた全芳香族ポリアミドポリマー溶液を１００ｇ加えて、さらに３時間攪拌して無機粒子を添加した白色の全芳香族ポリアミドポリマー溶液を得た。
【０１４４】
得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（湿式製膜）。得られたフィルムの物性を測定し、表４に示した。
【０１４５】
（実施例９、１０）
実施例１の方法で得られる白色の全芳香族ポリアミドポリマー溶液について、添加する無機粒子の種類、フィルム厚み等を表４および表５記載のように変更して、全芳香族ポリアミドフィルムを作成し、得られたフィルムの物性を測定し、表４および表５に示した。
【０１４６】
（実施例１１）
合成例４に記載の方法で得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い全芳香族ポリアミドフィルムを得た（湿式製膜）。得られたフィルムの物性を測定し、表５に示した。
【０１４７】
（実施例１２）
攪拌機を備えた３００ｍｌ３口フラスコ中に、ＣＲ９０−２を３．５ｇ量り取り、そこにＮ−メチル−２−ピロリドンを２７．３ｇ加えて５分間攪拌し無機粒子とＮＭＰのスラリーを得た。そこに合成例１に記載の方法で得られる全芳香族ポリアミドポリマー溶液を１００ｇ加えて、さらに３時間攪拌して、無機粒子を添加した白色の全芳香族ポリアミドポリマー溶液を得た。
【０１４８】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、これを、０．５Ｌ／分で水を供給している容量５Ｌの水浴中（水分率１００ｗｔ％）に１０分間浸漬した。さらに、２８０℃で１分間の熱処理を行い全芳香族ポリアミドフィルムを得た（乾湿式製膜）。得られたフィルムの物性を測定し、表５に示した。
【０１４９】
（実施例１３）
攪拌機を備えた３００ｍｌ３口フラスコ中に、無機粒子としてＣＲ−９０−２を３．５ｇ量り取り、そこにＮＭＰを２７．３ｇ加えて２時間攪拌しＣＲ−９０−２とＮＭＰのスラリーを得た。そこに合成例２に記載の方法で得られた全芳香族ポリアミドポリマー溶液を１００ｇ加えて、さらに３時間攪拌して無機粒子を添加した白色の全芳香族ポリアミドポリマー溶液を得た。
【０１５０】
得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、５℃かつ８０％に調温調湿された恒温恒湿槽に導入し１５分間静置させた。その後、ＰＥＴフィルムごと０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（析出製膜法）。得られたフィルムの物性を測定し、表５に示した。
【０１５１】
（実施例１４、１５）
実施例１３の方法で得られる白色の全芳香族ポリアミドポリマー溶液について、調温調湿条件を表５記載のように変更して、全芳香族ポリアミドフィルムを作成し、得られたフィルムの物性を測定し、表５に示した。
【０１５２】
（実施例１６）
攪拌機を備えた３００ｍｌ３口フラスコ中に、ハイミクロンＨＥ５を３．５ｇ量り取り、そこにＮ−メチル−２−ピロリドンを２７．３ｇ加えて２時間攪拌し無機粒子とＮＭＰのスラリーを得た。そこに合成例２に記載の方法で得られる全芳香族ポリアミドポリマー溶液を１００ｇ加えて、さらに３時間攪拌して、無機粒子を添加した白色の全芳香族ポリアミドポリマー溶液を得た。
【０１５３】
得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い全芳香族ポリアミドフィルムを得た（湿式製膜）。得られたフィルムの物性を測定し、表５に示した。
【０１５４】
（実施例１７）
実施例１６に記載の方法で得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、５℃かつ８０％に調温調湿された恒温恒湿槽に導入し３０分間静置させた。その後、ＰＥＴフィルムごと０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（析出製膜法）。得られたフィルムの物性を測定し、表５に示した。
【０１５５】
（参考例１８）
攪拌機を備えた３００ｍｌ３口フラスコ中に、無機粒子としてＣＲ−９０−２を３．５ｇ量り取り、そこにＮＭＰを２７．３ｇ加えて２時間攪拌しＣＲ−９０−２とＮＭＰのスラリーを得た。そこに合成例６に記載の方法で得られた全芳香族ポリアミドポリマー溶液を１００ｇ加えて、さらに３時間攪拌して無機粒子を添加した白色の全芳香族ポリアミドポリマー溶液を得た。
【０１５６】
得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、５℃かつ８０％に調温調湿された恒温恒湿槽に導入し１５分間静置させた。その後、ＰＥＴフィルムごと０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（析出製膜法）。得られたフィルムの物性を測定し、表５に示した。
【０１５７】
（比較例１）
攪拌機を備えた３００ｍｌ３口フラスコ中に、ＦＴＬ−１１０を３．５ｇ量り取り、そこにＮ−メチル−２−ピロリドンを２０ｇ加えて５分間攪拌し酸化チタンとＮ−メチル−２−ピロリドンのスラリーを得た。そこに合成例５に記載の方法で得られた全芳香族ポリアミドポリマー溶液を１００ｇ加えて、さらに３時間攪拌して、無機粒子を添加した全芳香族ポリアミドポリマー溶液を得た。
【０１５８】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、これを、０．５Ｌ／分で水を供給している容量５Ｌの水浴中（水分率１００ｗｔ％）に１０分間浸漬した。さらに、２８０℃で１分間の熱処理を行い乳白色の全芳香族ポリアミドフィルムを得た（乾湿式製膜）。得られたフィルムの物性を測定し、表６に示した。
【０１５９】
（比較例２）
攪拌機を備えた３００ｍｌ３口フラスコ中に、ＦＴＬ−１１０を１．４ｇ量り取り、そこにＮＭＰを２７．３ｇ加えて５分間攪拌しスラリーを得た。そこに合成例１に記載の方法で得られる全芳香族ポリアミドポリマー溶液を１００ｇ加えて、さらに３時間攪拌して、無機粒子を添加した全芳香族ポリアミドポリマー溶液を得た。
【０１６０】
得られたポリマー溶液の一部をガラス板上に取り、バーコーターを用いて均一な膜を形成せしめた。これを１２０℃で７分間加熱し、自己保持性のフィルムを得た。得られたフィルムをガラス板から剥がして金枠に固定して、これを、０．５Ｌ／分で水を供給している容量５Ｌの水浴中（水分率１００ｗｔ％）に１０分間浸漬した。さらに、２８０℃で１分間の熱処理を行い白色の全芳香族ポリアミドフィルムを得た（乾湿式製膜）。得られたフィルムの物性を測定し、表６に示した。
【０１６１】
（比較例３）
攪拌機を備えた３００ｍｌ３口フラスコ中に、ＣＲ９０−２を３．５ｇ量り取り、そこにＮ−メチル−２−ピロリドンを２７．３ｇ加えて５分間攪拌しスラリーを得た。そこに合成例１に記載の方法で得られる全芳香族ポリアミドポリマー溶液を１００ｇ加えて、さらに３時間攪拌して、無機粒子を添加した白色の全芳香族ポリアミドポリマー溶液を得た。
【０１６２】
得られたポリマー溶液の一部をＰＥＴフィルム（東レ株式会社製  Ｔ６０  厚み１００μｍ）上に取り、バーコーターを用いて均一な膜を形成せしめた。これを、水とＮＭＰの混合溶媒で満たされた総量２Ｌの水浴中（水分率：２０ｗｔ％）に１分間浸漬した。次いで、得られたフィルムをＰＥＴフィルムから剥がそうとしたところ、ＰＥＴ上の膜に自己支持性がなく、フィルムを得ることができなかった。
【０１６３】
（比較例４）
合成例２に記載の方法で得られたポリマー溶液の一部をＰＥＴフィルム（東レ株式会社製  Ｔ６０  厚み１００μｍ）上に取り、バーコーターを用いて均一な膜を形成せしめた。これをＰＥＴフィルムごと、５℃かつ８０％に調温調湿された恒温恒湿槽に導入し１５分間静置させた。その後、ＰＥＴフィルムごと０．５Ｌ／分で水を供給している容量５Ｌの水浴中（水分率１００ｗｔ％）に３０分間浸漬し自己支持性のあるフィルムを得た。次いで、得られたフィルムをＰＥＴフィルムから剥がし、金枠に固定して２８０℃で１分間の熱処理を行い、白色の全芳香族ポリアミドフィルムを得た（析出製膜法）。得られたフィルムの物性を測定し、表６に示した。
【０１６４】
【表１】
0005853469.tif 000012
【０１６５】
【表２】
0005853469.tif 000013
【０１６６】
【表３】
0005853469.tif 000014
【０１６７】
【表４】
0005853469.tif 000015
【０１６８】
【表５】
0005853469.tif 000016
【０１６９】
【表６】
0005853469.tif 000017